(57)【特許請求の範囲】
【請求項１】
硬質相及び結合相からなる組織を有し、
焼結体組成として、Ｔｉと、Ｎｂ及び／又はＴａと、Ｗとに関し、前記Ｔｉを炭窒化物換算した値と、前記Ｎｂ及び／又はＴａを炭化物換算した値と、前記Ｗを炭化物換算した値との合計で、前記組織全体に対して、７０〜９５重量％含むとともに（そのうち、前記Ｗは炭化物換算した値で、組織全体に対して、１５〜３５重量％）、
Ｃｏ及び／又はＮｉを含むサーメット製インサートであって、
前記硬質相として、下記（１）〜（３）のうち、１種又は２種以上を備え（ただし、下記（２）単独は除く）、
（１）芯部が炭窒化チタン相、周辺部がＴｉ及びＷと、Ｔａ及び／又はＮｂとの複合炭窒化物［以下、（Ｔｉ，Ｗ，Ｔａ／Ｎｂ）ＣＮで示す］相を含む有芯構造の第１硬質相、
（２）芯部および周辺部の両方が（Ｔｉ，Ｗ，Ｔａ／Ｎｂ）ＣＮ相を含む有芯構造の第２硬質相、
（３）炭窒化チタン相からなる単相構造の第３硬質相、
更に、前記炭窒化チタン相内に、周囲よりもＷを多く含むＷ富裕相が偏在することを特徴とするサーメット製インサート。
【請求項２】
前記サーメット製インサートの表面及び断面のうち少なくとも一方の組織において、前記炭窒化チタン相内に、前記Ｗ富裕相が線状及び網目状のうち少なくとも１種の状態で偏在することを特徴とする前記請求項１に記載のサーメット製インサート。
【請求項３】
前記炭窒化チタン相内に、前記Ｗ富裕相が層状、円柱状、及び角柱状のうち少なくとも１種の状態で偏在することを特徴とする前記請求項１又は２に記載のサーメット製インサート。
【請求項４】
更に、前記硬質相及び／又は結合相に、Ｍｏを含むことを特徴とする前記請求項１〜３のいずれかに記載のサーメット製インサート。
【請求項５】
更に、前記結合相に、Ｗを前記結合相全体に対して４０〜６０重量％含むことを特徴とする前記請求項１〜４のいずれかに記載のサーメット製インサート。
【請求項６】
ホルダに、前記請求項１〜５のいずれかに記載のサーメット製インサートを備えたことを特徴とする切削工具。
【発明の詳細な説明】
【技術分野】
【０００１】
本発明は、サーメット製インサート及び切削工具に関し、詳しくは、耐摩耗性や耐欠損性に優れたサーメット製インサート及びこのサーメット製インサートを備えた切削工具に関する。
【背景技術】
【０００２】
従来より、鋼などの切削のために、硬質相（硬質粒子）と硬質相間に存在する結合相とからなる組織を有するサーメット製インサートが用いられており、このサーメット製インサートの性能を向上するために、各種の技術が提案されている。
【０００３】
例えば下記特許文献１には、内部に金属相を独立して含有する粒子を、硬質相全体の１０体積％以上とすることにより、耐欠損性を向上させた高靱性サーメット合金が提案されている。
【０００４】
また、下記特許文献２には、切削工具の内部に、周辺部に比べて芯部の方がＴｉ、Ｗの含有率が高い濃度分布を有する粒子を分散させることによって、耐欠損性を向上させたサーメット製切削工具が提案されている。
【特許文献１】特許第２７７５６４６号公報
【特許文献２】特開平９−１４０５号公報
【発明の開示】
【発明が解決しようとする課題】
【０００５】
しかしながら、前記特許文献１の技術では、耐欠損性をある程度改善できるものの、粒子内の金属相の耐熱性が低いため、硬質相硬度が低下し、耐摩耗性が低下するという問題があった。
【０００６】
また、前記特許文献２の技術では、結合相と硬質相との間の密着強度は高いが、同様に硬質相硬度が低下し、耐摩耗性が低下するという問題があった。
本発明は、上述した課題を解決するためになされたものであり、その目的は、高い耐摩耗性を維持できるとともに、高い耐欠損性を実現できるサーメット製インサート及び切削工具を提供することにある。
【課題を解決するための手段】
【０００７】
・前記課題を解決するための請求項１の発明（サーメット製インサート）は、
硬質相及び結合相からなる組織を有し、
焼結体組成として、Ｔｉと、Ｎｂ及び／又はＴａと、Ｗとに関し、前記Ｔｉを炭窒化物換算した値と、前記Ｎｂ及び／又はＴａを炭化物換算した値と、前記Ｗを炭化物換算した値との合計で、前記組織全体に対して、７０〜９５重量％含むとともに（そのうち、前記Ｗは炭化物換算した値で、組織全体に対して、１５〜３５重量％）、
Ｃｏ及び／又はＮｉを含むサーメット製インサートであって、
前記硬質相として、下記（１）〜（３）のうち、１種又は２種以上を備え（ただし、下記（２）単独は除く）、
（１）芯部が炭窒化チタン相、周辺部が（Ｔｉ，Ｗ，Ｔａ／Ｎｂ）ＣＮ相を含む有芯構造の第１硬質相、
（２）芯部および周辺部の両方が（Ｔｉ，Ｗ，Ｔａ／Ｎｂ）ＣＮ相を含む有芯構造の第２硬質相、
（３）炭窒化チタン相からなる単相構造の第３硬質相、
更に、前記炭窒化チタン相内に、周囲よりもＷを多く含むＷ富裕相が偏在することを特徴とする。
【０００８】
本発明のサーメット製インサートは、図１に模式的に示す様に、実質的に、硬質相（硬質粒子）とその周囲を覆う結合相とからなる組織によって構成されている。
本発明にて、硬質相を形成するＴｉとＮｂ及び／又はＴａとＷとの各換算値の合計を７０〜９５重量％としたのは、下記の理由による。尚、ＴｉはＴｉＣＮ換算し、Ｎｂ及び／又はＴａは（Ｎｂ／Ｔａ）Ｃ換算し、ＷはＷＣ換算した値である。
【０００９】
まず、硬質相（硬質粒子）を形成する複合炭窒化物及び炭窒化物は、サーメットの硬さを向上させ、耐摩耗性を向上させる作用があるが、硬質相の割合がサーメット全体の９５重量％を超えると相対的に結合相の割合が５重量％未満になり、靱性が低下し、耐欠損性が低下するからである。一方、硬質相の割合が７０重量％未満では、相対的に結合相の割合が３０重量％を超えるので、サーメットの耐摩耗性が低下するからである。
【００１０】
また、Ｗを、組織全体に対して（ＷＣ換算で）１５〜３５重量％含むことにより、インサートの耐摩耗性及び耐欠損性を向上することができる。
更に、Ｃｏは、焼結性を向上させ、結合相を形成して、インサートの強度を向上させる。Ｎｉは、焼結時に結合相を形成して、結合相の耐熱性を向上させ、もって、インサートの耐摩耗性を高めることができる。
【００１１】
その上、前記硬質相として、上述した３種の硬質相から選ばれる構成とすることにより、インサートの硬さを高め、耐摩耗性を向上させることができる。
特に本発明では、図２に（硬質相の断面のＴＥＭによる組織観察の結果を）模式的に示す様に、前記（１）や（３）の硬質相の炭窒化チタン相内にＷ富裕層が偏在している。ここで偏在とは、炭窒化チタン相内にＷが均一に分散しているのではなく、特定の部位にＷが偏って存在してＷ富裕相を形成することを意味する。
【００１２】
本発明では、前記（１）や（３）の炭窒化チタン相内にＷが偏在していることにより、高い耐摩耗性及び耐欠損性を有するが、この耐摩耗性及び耐欠損性が向上する理由としては、下記の理由が考えられる。
【００１３】
つまり、硬質相にＷを含有することにより、硬質相の耐欠損性が向上し、しかも、単に硬質相にＷが含まれているだけでなく、硬質相にＷ富裕相が偏在することにより、ＴｉＣＮはＷ富裕相に区分されてブロック状に存在することになるので（図３参照）、このブロック部分では、ＴｉＣＮ独自の高硬度が維持されて高い耐摩耗性が実現される。尚、図３は、（例えば格子状に原子が配列された）炭窒化チタン相の内部に発生した転位の部分にＷが侵入して、例えば面状（層状）にＷ富裕相が形成された状態を模試的に示したものである。
【００１４】
従って、硬質相にＷが所定量存在すること及びそれが炭窒化チタン相におけるＷ富裕相の偏在という形態で存在することによって、高い耐摩耗性と高い耐欠損性とを共に実現できるという顕著な効果を奏する。
【００１５】
尚、前記「Ａ及び／又Ｂ」とは、Ａ及びＢの少なくとも一方の意味である（以下同様）。
・請求項２の発明は、前記サーメット製インサートの表面及び断面のうち少なくとも一方の組織において、前記炭窒化チタン相内に、前記Ｗ富裕相が線状及び網目状のうち少なくとも１種の状態で偏在することを特徴とする。
【００１６】
本発明は、Ｗ富裕相の偏在の状態を２次元的に例示したものである。即ち、インサートの表面や断面に現れるＷ富裕相の状態を例示したものである。
前記図３に示す様に、（１）第１硬質相及び（３）第３硬質相の炭窒化チタン相には、Ｗ富裕相が、線状や網目状で偏在している。尚、ＴＥＭ写真ではＷ富裕層が例えば白色の線等で示される。
【００１７】
つまり、本発明では、例えばＴＥＭによる組織観察の結果、２次元的にＷ富裕相が線状や網目状に観察できることを示している。これは、炭窒化チタン相内にて例えば層状に存在するＷ富裕相の端面が、インサートの表面や断面にて、線状や網目状として観察されると考えられるからである。
【００１８】
尚、Ｗ富裕相は、例えば図４に示す様に、ＴＥＭ観察に用いる薄膜の試料の縦断面に斜めに存在する場合には、ＴＥＭ写真では、幅Ｈの白色の線として観察される。
・請求項３の発明は、前記炭窒化チタン相内に、前記Ｗ富裕相が層状、円柱状、及び角柱状のうち少なくとも１種の状態で偏在することを特徴とする。
【００１９】
本発明は、炭窒化チタン相内におけるＷ富裕相の３次元的な偏在の状態を例示したものである。
この層状、円柱状、角柱状に偏在する状態としては、例えば平面や湾曲面で構成されたものが挙げられるが、それらの面に穴が空いていてもよい。また、これらのＷ富裕層は、複数の層や円柱や角柱が互いに入り込んだ状態で、例えば鱗状や多数の泡形状のものが集合した状態などで存在してもよい。
【００２０】
尚、Ｗ富裕層が例えば層状に偏在している場合に、この層に対して垂直にＴＥＭ観察を行うと、図９に例示する様に、Ｗ富裕相は、所定の広がりを有する白色の平面として観察されるが、その白色の平面の周囲には、通常、他のＷ富裕相を構成する線状や網目状の白色の線が観察される。
【００２１】
・請求項４の発明は、更に、前記硬質相及び／又は結合相に、Ｍｏを含むことを特徴とする。
Ｍｏを含有させることにより、硬質相や結合相の濡れ性が良くなるため、焼結性を改善することができる。
【００２２】
・請求項５の発明は、更に、前記結合相に、Ｗを前記結合相全体に対して４０〜６０重量％含むことを特徴とする。
本発明では、結合相にＷを４０〜６０重量％含んでいるので、結合相の高温硬さが向上し、よって、例えば高温発生を伴う高速切削加工において、優れた耐摩耗性を発揮できる。
【００２３】
・請求項６の発明（切削工具）は、ホルダに、前記請求項１〜５のいずれかに記載のサーメット製インサートを備えたことを特徴とする。
本発明の切削工具は、上述したサーメット製インサートをホルダに備えたものであるので、耐摩耗性及び耐欠損性に優れている。
【００２４】
ここで、本発明の好ましい形態としては、例えば本願出願人らが既に出願した特願２００５−１７３４６３に記載の様に、更に下記の構成を採用できる。
例えば、インサートとして、「炭化タングステン：２０〜３０質量％、炭化タンタル及び／又は炭化ニオブ：５〜１０質量％、Ｃｏ：５〜１０質量％、Ｎｉ：５〜１０質量％、炭窒化チタン：残部（ただし、５０〜６０質量％含有）、からなる配合組成を有する圧粉体の焼結体」を採用できる。
【００２５】
更に、例えば、前記焼結体として、「走査型電子顕微鏡による組織観察で、硬質相：７５〜９０面積％、結合相：残部、からなる組織を有する構成」を採用できる。
その上、前記結合相として、「結合相に占める割合で、Ｃｏ：１８〜３３質量％、Ｎｉ：２０〜３５質量％、Ｔｉ、Ｔａ及び／又はＮｂ：５質量％以下、Ｗ：残部（ただし、Ｗ：４０〜６０質量％）を含有する構成」を採用できる。
【００２６】
尚、組成の残部等には、通常、不可避不純物が含まれる。
【発明を実施するための最良の形態】
【００２７】
次に、本発明の最良の形態の例（実施例）について、すなわち、サーメット製インサート及び切削工具の実施例について説明する。
【実施例】
【００２８】
ａ）まず、本実施例のサーメット製インサート（以下単にインサートと記す）について説明する。
図５に示す様に、本実施例のインサート１は、ＩＳＯ規格：ＳＮＧＮ１２０４０８の形状の焼結体からなる切削チップである。
【００２９】
このインサート１は、前記図１に示す様に、硬質相（硬質粒子）と、その周囲を覆うように存在する結合相とからなる組織（不可避不純物を含む）により構成されている。
また、インサート１の焼結体組成として、Ｔｉと、Ｎｂ及び／又はＴａと、Ｗとに関し、Ｔｉを炭窒化物換算した値と、Ｎｂ及び／又はＴａを炭化物換算した値と、Ｗを炭化物換算した値との合計で、インサート全体に対して、７０〜９５重量％含んでいる。このうち、Ｗは炭化物換算した値で、インサート全体に対して、１５〜３５重量％含んでいる。尚、硬質相としては、後述するように、炭窒化チタンと、Ｔｉ及びＷとＴａ及び／又はＮｂとの複合炭窒化物とを含んでいる。
【００３０】
更に、このインサート１には、硬質相の残部の結合相として、Ｗと、Ｃｏ及び／又はＮｉとを含んでいる。尚、Ｗは、結合相全体に対して、４０〜６０重量％含んでおり、Ｃｏは１８〜３３重量％、Ｎｉは２０〜３５質量％含んでいる。
【００３１】
その上、前記硬質相として、下記（１）〜（３）の全ての硬質相を備えている。
（１）芯部が炭窒化チタン相、周辺部が（Ｔｉ，Ｗ，Ｔａ／Ｎｂ）ＣＮ相を含む有芯構造の第１硬質相、
（２）芯部および周辺部の両方が（Ｔｉ，Ｗ，Ｔａ／Ｎｂ）ＣＮ相を含む有芯構造の第２硬質相、
（３）炭窒化チタン相からなる単相構造の第３硬質相、
特に、本実施例では、前記図２に示す様に、炭窒化チタン相内に、周囲よりもＷを多く含むＷ富裕相が偏在する。詳しくは、炭窒化チタン相の断面の観察（ＴＥＭによる組織観察）では、線状及び網目状の状態で偏在している。
【００３２】
従って、本実施例のインサートは、上述した独自の構成によって、後述する実験例で示す様に、高い耐摩耗性及び耐欠損性を共に備えている。
また、上述したインサートは、例えば図６に示す様に、例えば鋼製の柱状のホルダ３の先端に、固定治具５によって固定される。そして、このホルダ３にインサート１が固定された切削工具７を用いて、鋼等の切削が行われる。
【００３３】
ｂ）次に、本実施例のインサートの製造方法について説明する。尚、ここでは、後述する実験に供するインサートの製造方法を例に挙げて説明する。
・本実施例では、まず、ＴｉＣＮの予備粉砕を行った。
【００３４】
具体的には、予備粉砕の原料粉末として、０．５〜２μｍの平均粒径を有するＴｉＣ0.5Ｎ0.5粉末及びＴｉＣ0.3Ｎ0.7粉末（以下、Ｃ／Ｎ比は原子比を示す）を用意し、両原料粉末を、ボールミルにて同時に、アルコール中で、５時間粉砕した。
【００３５】
・次に、前記予備粉砕したＴｉＣＮ粉末及び他の原料粉末を行いて湿式混合を行った。
具体的には、下記表１に示す様に、予備粉砕によって得られたＴｉＣ0.5Ｎ0.5粉末及びＴｉＣ0.3Ｎ0.7粉末、平均粒径１〜２μｍのＷＣ粉末、平均粒径１〜２μｍのＴａ粉末、平均粒径２〜３μｍのＭｏ2Ｃ粉末、平均粒径１〜２μｍのＮｂＣ粉末、平均粒径２〜３μｍのＣｏ粉末、平均粒径２〜３μｍのＮｉ粉末を用意し、これらの原料粉末を、下記表１に示される配合組成に配合し、Ａ〜Ｇの７種類の混合粉末を調整した。
【００３６】
【表１】
0004659682.tif 000002
【００３７】
・次に、前記Ａ〜Ｇの各混合粉末を、それぞれボールミルにて、アルコール中で、２４時間湿式混合し、その後乾燥した。
・次に、この乾燥した粉末を、９８ＭＰａの圧力で圧粉体にプレス成形した。
【００３８】
・次に、この圧粉体を、図７に示す様に、以下の焼成条件(a)〜(e)で焼成した。
(a) 室温から１２００℃までを、１０Ｐａ以下の真空雰囲気（Ｖ）中にて、１０℃／分の速度で昇温し、
(b) １２００℃の温度に昇温した時点で、３５ｋＰａのＡｒ雰囲気に２分間保持の短時間Ａｒ雰囲気保持と、１０Ｐａ以下の真空雰囲気に１５分間保持の短時間真空雰囲気保持とを、各３回を交互に繰り返し施す雰囲気交互変化処理を施し、
(c) 上記雰囲気交互変化処理後、１３５０℃までの昇温を１０Ｐａ以下の真空雰囲気中にて、２℃／分の速度で昇温し、
(d) １３５０℃から所定の焼結温度（１５００℃）までの２℃／分の速度での昇温、並びに前記焼結温度に６０分間保持を１．３ｋＰａの窒素雰囲気で行い、
(e) 上記焼結温度からの炉冷を９０ｋＰａ以下のＡｒ雰囲気中で行った。
【００３９】
以上(a)〜(e)の工程からなる条件で焼結し、焼結後、研磨加工を施すことにより、ＩＳＯ規格：ＳＮＧＮ１２０４０８のチップ形状を有するインサート１を製造した。
すなわち、下記表３に示す様に、前記７種の混合粉末に対応した試料No.１〜７のインサートを、それぞれ製造した。
【００４０】
また、比較の目的で、下記表３に示される通り、予備粉砕を行わない以外は実質的に同一の条件で（試料No.１０、１１）、また、焼結温度への昇温過程における上記の雰囲気交互変化処理を行わない以外は実質的に同一の条件で（試料No.８、９）、更に、予備粉砕及び雰囲気交互変化処理を行わない以外は実質的に同一の条件で（試料No.１２〜１４）、それぞれ比較例のインサートを製造した。
【００４１】
ｃ）次に、上述した製造方法によって製造した本発明例の試料No.１〜７のインサートと比較例の試料No.８〜１４のインサートの切削評価について説明する。
ここでは、下記表２に示す様に、耐欠損試験と耐摩耗試験を行った。
【００４２】
(1)耐欠損試験
各試料のインサートを、工具鋼製バイト（ホルダ）の先端部に、固定治具にてネジ止めして、切削工具とした。
【００４３】
そして、この切削工具を用いて、下記表２の切削条件にて、合金鋼の乾式断続高速切削試験を行った。尚、耐欠損試験は、同種の２０個のインサートを用いて行った。
そして、衝撃回数７００回での累積欠損率（７００回で欠損が発生するインサートの個数の割合）を調べた。その結果を下記表３に記す。
【００４４】
(2)耐摩耗試験
各試料のインサートを、工具鋼製バイト（ホルダ）の先端部に、固定治具にてネジ止めして、切削工具とした。
【００４５】
この切削工具を用いて、下記表２の切削条件にて、合金鋼の乾式断続高速切削試験を行った。
そして、４ｍｉｎ加工後の逃げ面摩耗量（ＶB摩耗量）を測定した。その結果を下記表３に記す。
【００４６】
(3)組織観察
各試料のインサートを用いて、ＴＥＭ観察を行った。具体的には、試料を２００μｍ以下の厚さとし、ＴＥＭ（走査透過電子顕微鏡）を用いて、ＴＥＭ写真を撮影し、その観察を行った。
【００４７】
そして、このＴＥＭ観察により、Ｗの偏在の有無を確認した。また、前記ＳＴＥＭを用いて、インサートの結合相におけるＷの含有量を測定した。その結果を、下記表３に示す。
【００４８】
尚、ＴＥＭ写真の一部を、図８〜図１２に示すが、図８が本発明例の試料No.１のＴＥＭ写真（１０万倍）、図９が本発明例の試料No.６のＴＥＭ写真（２０万倍）、図１０が本発明例の試料No.４のＴＥＭ写真（４５万倍）、図１１が比較例の試料No.８のＴＥＭ写真（１０万倍）、図１２が比較例の試料No.１３のＴＥＭ写真（２０万倍）である。
【００４９】
(4)組成分析
ＥＤＳ（エネルギー分散法）によって、組成Ａ〜Ｇの本発明の各試料No.１〜７のイン
サートに含まれている成分（元素）の定量を行った。そして、その成分の化合物換算を行った。その結果を、下記表４に示す。
【００５０】
【表２】
0004659682.tif 000003
【００５１】
【表３】
0004659682.tif 000004
【００５２】
【表４】
0004659682.tif 000005
【００５３】
前記表１〜４に示される結果から、本発明例のインサートは、特に硬質相の炭窒化チタン相内に、周囲よりもＷを多く含むＷ富裕相が、例えば前記図８〜図１０に示す様に偏在することにより、高い耐摩耗性及び耐欠損性を共に実現できるという顕著な効果を有することが分かる。尚、図８〜図１０では、Ｗ富裕相を示す線状及び網目状の白線が観察でき、また、図９では、Ｗ富裕相を示す層状の白いスポットが観察される。
【００５４】
それに対して、比較例のインサートは、耐摩耗性についてある程度優れたものがあるものの、高い耐摩耗性及び耐欠損性の両立ができず、好ましくない。
尚、本発明は前記実施例になんら限定されるものではなく、本発明を逸脱しない範囲において種々の態様で実施しうることはいうまでもない。
【図面の簡単な説明】
【００５５】
【図１】本発明のサーメット製インサートの断面を模式的に示す説明図である。
【図２】本発明及び従来例の硬質相の断面を模式的に示す説明図である。
【図３】本発明のサーメット製インサートの硬質相の内部構造を示す説明図である。
【図４】透過型電子顕微鏡の試料の縦断面を模式的に示す説明図である。
【図５】実施例のサーメット製インサートを示す斜視図である。
【図６】実施例の切削工具を示す説明図である。
【図７】実施例のサーメット製インサートの製造方法を示す説明図である。
【図８】本発明例の試料の透過型電子顕微鏡による組織を示す写真である。
【図９】本発明例の試料の透過型電子顕微鏡による組織を示す写真である。
【図１０】本発明例の試料の透過型電子顕微鏡による組織を示す写真である。
【図１１】比較例の試料の透過型電子顕微鏡による組織を示す写真である。
【図１２】比較例の試料の透過型電子顕微鏡による組織を示す写真である。
【符号の説明】
【００５６】
１…インサート
３…ホルダ
５…固定治具
７…切削工具
【図１】
0004659682.tif 000006
【図２】
0004659682.tif 000007
【図３】
0004659682.tif 000008
【図４】
0004659682.tif 000009
【図５】
0004659682.tif 000010
【図６】
0004659682.tif 000011
【図７】
0004659682.tif 000012
【図８】
0004659682.tif 000013
【図９】
0004659682.tif 000014
【図１０】
0004659682.tif 000015
【図１１】
0004659682.tif 000016
【図１２】
0004659682.tif 000017